"アクリレートベースのモノマーから100得られるポリマー感圧接着剤であって、250μmの層厚さで、該接着剤が、23°Cの温度および50の大気湿度でのアップライトカップ法によるASTME96ならびに37°Cの温度および18の大気湿度でのDINEN13726-2で測定して、24時間にわたって少なくとも1000g/m2の水蒸気透過性を有することを特徴とする、上記ポリマー感圧接着剤。UV重合により調製されることを特徴とする、請求項1に記載のポリマー感圧接着剤。熱重合により調製されることを特徴とする、請求項1に記載のポリマー感圧接着剤。有機溶媒を使用することなく、重合により調製されることを特徴とする、請求項1に記載のポリマー感圧接着剤。溶媒ベースの重合により調製されることを特徴とする、請求項1に記載のポリマー感圧接着剤。ヒトの皮膚に接着させるための、請求項1~5のいずれか1項に記載のポリマー感圧接着剤。24時間までの着用時間の後でさえも、接着剤の残留物を残すことなく、そして皮膚細胞の剥離が接着面積の5を超えることはなく限られて、ヒトの皮膚から剥離し得ることを特徴とする、請求項1~6のいずれか1項に記載のポリマー感圧接着剤。こうした背景の下、ヒトの皮膚に対して良好な接着強度を有し、比較的高い層厚さでさえも、高い水蒸気透過性を有し、良好な生体適合性を示し、そして長期の着用期間の後でさえも損傷なくヒトの皮膚から剥離し得るアクリレートベースの感圧接着剤を提供することが、本発明の目的である。本発明の感圧接着剤を用いて、意外で、かつ当業者に予測不可能な方法で、この目的を達成することが可能である。本発明のこれらの感圧接着剤を、ラジカル開始剤の存在下、モノマーの重合により調製し得る。適切な溶媒中または無溶媒solventlesslyのいずれかで、この手順を実行し得る。本明細書中では、無溶媒の実施形態が特に好ましい。本発明の感圧接着剤を製造するために使用され得るモノマーとしては、例えば、メタアクリレートのようなエチレン系不飽和化合物が挙げられる。本発明の意味において、メタアクリレートとは、一価アルコールを有するアクリル酸およびメタクリル酸のエステル化生成物である。メタアクリレートは、好ましくは、1~20個のC原子、好ましくは6~10個のC原子を含む、一価アルコールまたは多価アルコールを有するアクリル酸またはメタアクリル酸のエステル化生成物であり、アルコール官能基は、一次、二次、三次または環状ラジカルとして存在し得る。メタアクリレートは、以下から成る群からより詳細に選択される:好ましくは、メチルメタアクリレート、エチルメタアクリレート、ブチルメタアクリレート、ヘキシルメタアクリレート、イソオクチルメタアクリレート、2-エチルヘキシルメタアクリレート、イソデシルメタアクリレート、イソボルニルメタアクリレート、エトキシエトキシエチルメタアクリレート、フェノキシエチルアクリレート、ヘキサンジオールアクリレート、ヘキサンジオールジアクリレート、好ましくは、1~20個のC原子のアルキルラジカルを有するヒドロキシアルキルメタアクリレート、5~10個のエチレンオキシドユニットを有するポリエチレングリコールメタアクリレート、メタアクリル酸、およびグリシジルメタアクリレート。上記の化合物の混合物を使用することもまた可能である。モノマーのラジカル重合のための開始剤として、熱、化学または電磁活性化により、反応性ラジカルを形成する、水溶性だけでなく、油溶性化合物も使用することが可能である;より詳細に、ペルオキシ二硫酸および有機ヒドロペルオキシド、例えば、ペルオキソ二硫酸カリウム、ペルオキソ二硫酸ナトリウム、クメンヒドロペルオキシド、アゾビスイソブチロニトリル、ブチルヒドロペルオキシド、m-クロロ過安息香酸、ベンゾフェノン、ビス2,6-ジメトキシベンゾイル-2,4,4-トリメチルペンチルホスフィンオキシド、2,4,6-トリメチルベンゾフェノン、2-ヒドロキシ-2-メチル-1-フェニル-1-プロパノン、2,4,6トリメチルベンゾイルジフェニルホスフィンオキシド、1-[4-2-ヒドロキシエトキシフェニル]-2-ヒドロキシ-2-メチル-1-プロパノン、および1-ヒドロキシシクロヘキシルフェニルケトン、ならびにそれらの開始剤の混合物。モノマー成分の重合に、無機還元剤だけでなく、有機還元剤、好ましくは亜硫酸または二亜硫酸のアルカリ金属塩、例えば、亜硫酸ナトリウム、二亜硫酸ナトリウムまたは亜硫酸水素ナトリウム、ヒドロキシメタンスルフィン酸およびその塩、ならびに第一級および第二級アミン、例えば、トリエチルアミンおよびジエチレンテトラアミン、ならびに上記化合物の混合物も使用することが可能である。開始剤および還元剤は、モノマー成分の量に基づいて、好ましくは、0.1~5質量のごく少量で、より好ましくは、0.5~3質量のごく少量で使用される。本発明の感圧接着剤の重合は、温度だけでなく、化学線によっても引き起こされ得る。UV放射による重合反応の開始が特に好ましい。本発明の感圧接着剤の重合は、溶媒ベース、水ベースまたは無溶媒のプロセスにおいて代替的に実施され得る。これらのプロセスは当業者に公知である。本発明は、さらに、例えば、創傷管理、経皮治療システムまたはオストミー管理のセクターにおいて、ヒトの皮膚に接着するための本発明のポリマーの使用に関する。粘弾性特性を調節するために、モノマー混合物に多官能性モノマーを添加することが可能である。このような多官能性化合物の例としては、トリプロピレングリコールジアクリレート、トリメチロールプロパントリアクリレートおよびペンタエリスリトールメタアクリレートが挙げられる。本発明の感圧接着剤中の架橋剤の量は、0.01~5.0、好ましくは、0.07~3.0、より好ましくは、0.15~1.8である。接着剤のライナー材料として、本発明の感圧接着剤に対して、ロール形態およびダイカット形態での確実な保存および加工を可能にする剥離releaseレベルを有する、当業者に公知のシート材料を使用することも可能である。このような材料としては、例えば、ポリエステル、ポリエチレン、およびポリプロピレンに基づくシリコーン処理したフィルム、ならびにシリコーン処理した紙が挙げられる。以下の実施例は本発明を説明するが、実施例に限定されない。実施例1~5本発明のポリマーの調製および接着フィルムの調製実施例1~5の各々について、まず第一に、撹拌棒、還流冷却器、および滴下漏斗を備えた三つ口フラスコを、3pbwの開始剤2,4,6-トリメチルベンゾフェノンと共に、50pbwのポリエチレングリコールメタクリレート550および50pbwの2-エチルヘキシルアクリレートからなるモノマー混合物で満たす。次いで、混合物を10分間UVランプで照射する。その後、混合物を50μmのフィルターに通して排出させる。転換率は36である。実施例1800pbwの初めに調製され、上記されるポリマーを、6pbwのトリプロピレングリコールジアクリレートおよび10pbwの開始剤2,4,6-トリメチルベンゾフェノンと混合する。実験用ドクターナイフlaboratorydoctorknifeを使用して、混合物を250μmの層厚さで塗布し、そして30秒間UVランプで照射する。得られた接着フィルムの残りのモノマー含有量は、120ppmである。実施例2800pbwの初めに調製され、上記されるポリマーを4pbwのトリプロピレングリコールジアクリレートおよび10pbwの開始剤2,4,6-トリメチルベンゾフェノンと混合する。実験用ドクターナイフを使用して、混合物を250μmの層厚さで塗布し、そして30秒間UVランプで照射する。得られた接着フィルムの残りのモノマー含有量は、150ppmである。実施例3800pbwの初めに調製され、上記されるポリマーを2pbwのトリプロピレングリコールジアクリレートおよび10pbwの開始剤2,4,6-トリメチルベンゾフェノンと混合する。実験用ドクターナイフを使用して、混合物を250μmの層厚さで塗布し、そして30秒間UVランプで照射する。得られた接着フィルムの残りのモノマー含有量は、170ppmである。実施例4800pbwの初めに調製され、上記されるポリマーを2pbwのトリプロピレングリコールジアクリレートおよび10pbwの開始剤アゾビスイソブチロニトリルと混合する。実験用ドクターナイフを使用して、混合物を250μmの層厚さで塗布し、そして90秒間NIRランプLambdaTechnologiesで照射する。得られた接着フィルムの残りのモノマー含有量は、200ppmである。実施例5撹拌棒、還流冷却器、および滴下漏斗を備えた三つ口フラスコを、460pbwの酢酸エチルで満たし、そして攪拌しながら沸騰するまで加熱する。沸点に達したら、2pbwのアクリル酸、25pbwのエチルヘキシルアクリレート、および25pbwのポリエチレングリコールメタクリレートからなる30のモノマー混合物、ならびに50pbwの酢酸エチル中0.3pbwのアゾビスイソブチロニトリルからなる30の開始剤溶液を導入する。その後、並行して、残りの70のモノマー混合物および開始剤溶液を、60分かけて測定する。次に、再び、0.1pbwのアゾビスイソブチロニトリルの90pbwの酢酸エチル溶液を添加し、そしてバッチを120分間攪拌し、冷却し、50μmのフィルターに通して排出させる。ポリマーは780000の平均分子量を有する。多分散性は10.1である。残りのモノマー含有量は200ppmである。実験用ドクターナイフを使用して、混合物を125μmの層厚さで塗布する。250μmの最終層厚さを得るために、室温、3barの圧力でこれらのフィルム2枚を一緒にラミネートする。接着フィルムの試験一方では、37°Cの温度および18の大気湿度でDINEN13726-2により、他方では23°Cの温度および50の大気湿度でアップライトカップ法uprightcupmethodによるASTME96により、水蒸気透過性を測定した。低外傷low-trauma特性について評価するために、着用テストを24時間にわたって実施し、そして以下の定性基準に従って評価した:1-皮膚上に接着剤の残留物がなく、ピーリングpeelingによる皮膚の細胞の剥離がない2-皮膚上に接着剤の残留物がなく、ピーリングによる皮膚の細胞の剥離がほんのわずかある<接着面積の53-皮膚上に接着剤の残留物がほんのわずかあり<接着面積の5、ピーリングによる皮膚の細胞の剥離がほんのわずかある4-皮膚上に接着剤の残留物がほんのわずかあり、ピーリングによる皮膚の細胞の剥離が激しい5-皮膚上に接着剤の残留物が激しくあり、ピーリングによる皮膚の細胞の剥離が激しい着用テストの一環として、ヒトの皮膚上での確実な固定についても評価した。この場合、基準となる評価尺度は以下であった:1-非常に良好な接着、負荷をかけられても剥離しない2-良好な接着、角で時折の剥離3-弱い接着、角での激しい剥離4-非常に弱い接着、時折、完全な剥離5-接着せず、頻繁に完全な剥離上記の実施例中で調製された接着剤を用いて、23°Cの温度および50の大気湿度で、アップライトカップ法によるASTME96により得られた結果は以下であった:DINEN13726-2による、37°Cの温度および18の大気湿度での、着用テストおよび皮膚への接着は、類似の結果を示した;全ての場合において、水蒸気透過性は24時間にわたって1000~1200g/m2であった。本発明の接着フィルムの全てについて、24時間にわたって>1000g/m2の高い水蒸気透過性も、上皮へのわずかな損傷または無損傷も達成されたことを評価は示した。着用テストにおいて、全てのサンプルは、ヒトの皮膚への確実な接着を示した。"